Brevet FR3109382A1 — publié le 20211022

La présente invention concerne un procédé de polymérisation d’au moins un composé polymérisable par voie radicalaire comprenant au moins une liaison éthylénique, en présence d’un complexe borane BH 3 -amine et d’un alcène. Procédé de polymérisation d’au moins un composé polymérisable par voie radicalaire Domaine de l’invention La présente invention concerne un procédé de polymérisation d’au moins un composé polymérisable par voie radicalaire comprenant au moins une liaison éthylénique, en présence d’un complexe borane BH 3 -amine et d’un alcène. Arrière-Plan technique La polymérisation radicalaire constitue l'un des processus de polymérisation les plus exploités industriellement en raison de la variété des monomères polymérisables, de sa facilité de mise en œuvre et de la variété des procédés de synthèse employés (masse, émulsion, solution, suspension). L’utilisation des organoboranes pour la polymérisation radicalaire des composés comprenant une liaison éthylénique est connue dans l’état de la technique. Toutefois, en raison de la nature instable et pyrophorique des organoboranes, ces derniers doivent être complexés avec une amine de sorte à éviter une décomposition oxydative. Dans certains cas, malgré la complexation de l’organoborane avec l’amine, les complexes organoborane-amine étant hautement réactifs, cela continue à présenter des risques liés à leur manipulation et à la sécurité des opérations. De manière générale, avant l’initiation de la polymérisation, la présence d’un composé tel qu’un agent oxydant (tel qu’un peroxyde) est nécessaire pour l’initiation de la polymérisation. Cependant, ces types de composés sont très réactifs également, ce qui peut rendre leur utilisation lors de la polymérisation dangereuse. Le document US 2,973,337 décrit la polymérisation des composés insaturés comprenant une ou plusieurs liaisons éthyléniques, en utilisant des catalyseurs de type borazane. Le document US 6,632,908 concerne des compositions (méth)acryliques utilisées pour l’adhésion de substrats métalliques, plastiques ou en verre sur des substrats de la même nature ou de nature différente tels que des substrats ayant une surface de basse énergie. Les compositions (méth)acryliques décrites dans ce document comprennent un composé (méth)acrylate et un système initiateur comprenant un composé organométallique, un composé peroxyde, un composé à base d'aziridine et un composé ayant une fonction acide. Le document US 3,236,823 décrit la polymérisation des composés insaturés comprenant une ou plusieurs liaisons éthyléniques, en utilisant des complexes organoborane-amine. Il existe donc un réel besoin de fournir un procédé de polymérisation efficace d’un composé polymérisable par voie radicalaire, le composé utilisé pour la polymérisation pouvant être utilisé avec sécurité en évitant l’utilisation des réactifs dangereux. Il existe donc un réel besoin de fournir un procédé de polymérisation ne présentant pas de problèmes de migration de réactifs ou des composés obtenus. Il existe donc un réel besoin de fournir un procédé de polymérisation ne présentant pas les inconvénients associés à l’utilisation de certains initiateurs, par exemple les initiateurs peroxydes qui présentent une inhibition à l’oxygène, les initiateurs du type complexe organoborane-amine qui sont pyrophoriques et qui nécessitent la présence d’un agent décomplexant tel qu’un composé isocyanate ou anhydride succinique. L’invention concerne en premier lieu un procédé de polymérisation d’au moins un composé polymérisable par voie radicalaire comprenant au moins une liaison éthylénique comprenant les étapes suivantes : la mise en contact d’un complexe borane BH 3 -amine avec un composé alcène pour obtenir un milieu réactionnel; et la mise en contact d’une composition comprenant le au moins un composé polymérisable par voie radicalaire comprenant au moins une liaison éthylénique avec le milieu réactionnel obtenu; ledit composé alcène étant choisi parmi : -1- un composé alcène de formule générale [Chem 1] R 11 représentant un groupement comprenant de 3 à 31 atomes de carbone choisi parmi un groupement alkyle linéaire ou ramifié, un groupement arylalkyle, un groupement cycloalkyle, un groupement -OR 12 , un groupement -SR 12 et un groupement -SiR 13 R 14 R 15 ; R 12 étant choisi parmi un groupement alkyle linéaire ou ramifié, un groupement arylalkyle, un groupement cycloalkyle, un groupement acyle ou un groupement -COR 16 ; R 13 , R 14 , R 15 étant choisis, indépendamment les uns des autres, parmi un groupement alkyle linéaire ou ramifié, un groupement aryle, un groupement cycloalkyle ou un groupement alkoxy ;-2- un composé alcène de formule générale [Chem 2] R 11 représentant un groupement comprenant de 3 à 31 atomes de carbone choisi parmi un groupement alkyle linéaire ou ramifié, un groupement arylalkyle, un groupement cycloalkyle, un groupement -OR 12 , un groupement -SR 12 et un groupement -SiR 13 R 14 R 15 ; R 12 étant choisi parmi un groupement alkyle linéaire ou ramifié, un groupement arylalkyle, un groupement cycloalkyle ou un groupement acyle ; R 13 , R 14 , R 15 étant choisis, indépendamment les uns des autres, parmi un groupement alkyle linéaire ou ramifié, un groupement aryle, un groupement cycloalkyle ou un groupement alkoxy ; et/ou -3- un composé alcène de formule générale [Chem 3] X étant un atome d’oxygène, un atome de soufre ou un radical divalent -CH 2 - formant pont ; n étant un nombre entier de 2 à 10 ; et R 17 et R 18 représentant, indépendamment l’un de l’autre, un atome d’hydrogène, un groupement alkyle linéaire ou ramifié comprenant de 1 à 10 atomes de carbone, un groupement alcène linéaire ou ramifié comprenant de 1 à 10 atomes de carbone ou un radical divalent -CH 2 -formant pont avec le cycle. Dans des modes de réalisation, l’amine est choisie parmi la diisopropylamine, la N-méthyl diisopropylamine, la N-éthyl diisopropylamine, la dicyclohexylamine, la N-méthyl dicyclohexylamine, la N-éthyl dicyclohexylamine, la di-sec-butylamine, la di-tert-butylamine, le 1,1,1,3,3,3-hexamethyldisilazane, le N-méthyl-1,1,1,3,3,3-hexamethyldisilazane, le N-éthyl-1,1,1,3,3,3-hexamethyldisilazane, la 2,6-diméthylpiperidine, la N-méthyl-2,6-diméthylpiperidine, la N-éthyl-2,6-diméthylpiperidine, le 7-azabicyclo[2.2.1]heptane, le N-éthyl-7-azabicyclo[2.2.1]heptane, le 1-azabicyclo[2.2.2]octane et les combinaisons de celles-ci. Dans des modes de réalisation, le composé polymérisable par voie radicalaire est choisi parmi un monomère styrénique, un monomère acrylique, un monomère méthacrylique et les combinaisons de ceux-ci ; préférentiellement le composé polymérisable par voie radicalaire est choisi parmi un acrylate, un acide acrylique, un acrylamide, un acrylonitrile, un méthacrylate, un acide méthacrylique, un méthacrylamide, un méthacrylonitrile et les combinaisons de ceux-ci. Dans des modes de réalisation, le composé alcène est choisi parmi le décène, l’octène, l’allyl triméthylsilane, le tert-butylvinyléther, le 4-bromo-1-butène, le vinyltrimethoxysilane, et le vinyltriethoxysilane. Dans des modes de réalisation, le complexe borane BH 3 -amine et le composé alcène sont ajoutés avec un ratio molaire de 1:1 à 1:20 et préférentiellement de 1:3 à 1:10. Dans des modes de réalisation, le composé polymérisable par voie radicalaire a une teneur massique de 10 à 99 % ; préférentiellement de 30 à 95 % ; par rapport à la composition. Dans des modes de réalisation, ledit procédé est effectué en l’absence d’agents décomplexant pour décomplexer le borane et l’amine ; préférentiellement en absence de composés isocyanates. Dans des modes de réalisation, ledit procédé comprend en outre une étape de chauffage après la mise en contact du complexe borane BH 3 -amine avec le composé alcène ; préférentiellement une étape de chauffage effectuée à une température de 20 à 60°C, très préférentiellement de 35 à 55°C. Dans des modes de réalisation, le procédé comprend en outre une étape de chauffage après la mise en contact du milieu réactionnel avec la composition comprenant au moins un composé polymérisable ; préférentiellement une étape de chauffage est effectuée à une température de 20 à 100°C, très préférentiellement de 35 à 85°C. La présente invention permet de répondre au besoin exprimé ci-dessus. Elle fournit plus particulièrement un procédé de polymérisation efficace d’un composé polymérisable par voie radicalaire, le composé utilisé pour la polymérisation pouvant être utilisé avec sécurité en évitant l’utilisation des réactifs dangereux. Cela est accompli grâce à un procédé qui comprend la mise en contact d’une composition comprenant un complexe borane-amine (soit BH 3 -amine) et un composé alcène pour obtenir un milieu réactionnel et ensuite la mise en contact du milieu réactionnel obtenu avec au moins un composé polymérisable par voie radicalaire comprenant au moins une liaison éthylénique. La composition comprenant le complexe borane-amine et le composé alcène permet d’éviter l’utilisation de complexes organo-boranes commerciaux pyrophoriques et instables. De plus, les complexe borane-amine étant plus stables et moins réactifs que les complexes organoborane-amine, cela permet de mieux contrôler la réactivité de la composition polymérisable et de limiter les risques liés à la sécurité des procédés. En outre, le complexe borane-amine est plus stable et moins pyrophorique que les complexes organoborane-amines commerciaux, ce qui permet de mieux contrôler la réactivité de la composition polymérisable et de limiter les risques liés à la sécurité du procédé et la manipulation de produits dangereux est limité. De plus, le procédé selon l’invention permet également la polymérisation des monomères comprenant une liaison éthylénique sans l’utilisation des composés réactifs tels que les agents décomplexant conventionnellement utilisé pour décomplexer le borane (BH 3 ) et l’amine. Ceci permet de faciliter et de simplifier le procédé de polymérisation. Le procédé de polymérisation selon la présente invention permet la polymérisation de manière rapide et efficace des composés polymérisables. Description détaillée L’invention est maintenant décrite plus en détail et de façon non limitative dans la description qui suit. Complexe borane-amine Par « borane » ou « trihydridobore » selon la nomenclature systématique, on entend une molécule ayant la formule « BH 3 ». Etant donné que le borane est une molécule hautement réactive, sa complexation avec une amine est nécessaire afin d’assurer une bonne stabilité du borane. L’amine peut être une monoamine (comprenant un seul groupement aminé) ou une polyamine (comprenant plus qu’un groupement aminé, par exemple deux, trois ou quatre groupements aminés). Dans le cas des polyamines présentant une chaîne principale, les groupements aminés peuvent être présents aux extrémités de la chaîne principale et/ou sous la forme de groupements latéraux ou pendants le long de la chaîne principale. De préférence, l’amine est une monoamine. Lorsque l’amine est une monoamine, elle peut être choisie parmi une monoamine primaire, secondaire ou tertiaire. Selon certains modes de réalisation, la monoamine peut être de formule générale [Chem 4] R 1 , R 2 et R 3 représentant, indépendamment les uns des autres, un atome d’hydrogène, un groupement silylé, un groupement comprenant de 1 à 20 atomes de carbone, éventuellement comprenant un ou plusieurs hétéroatomes choisis parmi l’oxygène, le soufre et l’azote, linéaire ou ramifié, saturé ou insaturé, choisi parmi un groupement alkyle, un groupement cycloalkyle, un groupement arylalkyle, un groupement aryle, ou au moins deux des R 1 , R 2 et R 3 faisant partie d’un groupement cycloalkyle. A titre d’exemple, R 1 , R 2 et R 3 peuvent indépendamment être un groupement méthyle, un groupement éthyle, un groupement n-propyle, un groupement isopropyle, un groupement n-butyle, un groupement isobutyle, un groupement sec-butyle, un groupement tert-butyle, un groupement cyclopropyle un groupement cyclobutyle, un groupement cyclopentyle, un groupement cyclohexyle, un groupement benzyle, un groupement phényle substitué ou non par un ou plusieurs groupements tels qu’un groupement alkyle (alkylaryle) ou cycloalkyle, un groupement alkoxy, un halogène, un groupement nitro, et un groupement acyle, un groupement naphthyle substitué ou non par un ou plusieurs groupements tels qu’un groupement alkyle ou cycloalkyle, un groupement alkoxy, un halogène, un groupement nitro, et un groupement acyle, un groupement hétéroaryle substitué ou non par un ou plusieurs groupements tels qu’un groupement alkyle ou cycloalkyle, un groupement alkoxy, un halogène, un groupement nitro, et un groupement acyle. Comme exemples de groupements hétéroaryles on peut citer les pyridines, les pyrroles et les carbazoles. Alternativement, deux des R 1 , R 2 et R 3 peuvent faire partie d’un cycle, par exemple d’une pyrrolidine, d’une pipéridine, d’une morpholine, d’une thiomorpholine, ou d’un de leurs homologues supérieurs. Encore alternativement, au moins deux des R 1 , R 2 et R 3 peuvent faire partie de plusieurs cycles tels que par exemple le 1-azabicyclo[2.2.2]octane (ou quinuclidine) , le 1,4-diazabicyclo[2.2.2]octane (ou DABCO) et le 7-azabicyclo[2.2.1]heptane. Selon certains modes de réalisation, R 1 , R 2 et R 3 peuvent indépendamment être choisis parmi un groupement silylé. Par exemple, ce groupement silylé peut comprendre un atome de silicium substitué par trois groupements carbonés de 1 à 10 atomes de carbone, de préférence de 1 à 5 atomes de carbone et encore de préférence de 1 à 3 atomes de carbone, linéaire ou ramifié. Ces trois groupements peuvent être indépendamment choisis parmi un groupement alkyle, un groupement cycloalkyle, un groupement arylalkyle et un groupement aryle. De préférence, il s’agit d’un groupement alkyle et encore plus de préférence il s’agit d’un groupement méthyle. Par ailleurs, selon certains modes de réalisation, deux des R 1 , R 2 et R 3 peuvent être des groupements alkyles et le troisième des R 1 , R 2 et R 3 peut être un atome d’hydrogène. Un exemple de ce type est le 1,1,1,3,3,3-hexamethyldisilazane (ou HMDS). Selon certains modes de réalisation, R 1 , R 2 et R 3 peuvent être identiques. Selon d’autres modes de réalisation, R 1 , R 2 et R 3 peuvent être différents les uns des autres. Selon certains modes de réalisation, au moins deux des R 1 , R 2 et R 3 sont identiques. Selon certains modes de réalisation, au moins un des R 1 , R 2 et R 3 est un hydrogène. Selon d’autres modes de réalisation, aucun des R 1 , R 2 et R 3 n’est un hydrogène. Selon des modes de réalisation préférés, lorsque la monoamine de formule [Chem 4] est une amine primaire, il peut s’agir de la tert-butylamine. Selon des modes de réalisation préférés, lorsque la monoamine de formule [Chem 4] est une amine secondaire, il peut s’agir de la diisopropylamine de la dicyclohexylamine, de la di-sec-butylamine, de la diisobutylamine, de la di-tert-butylamine, du 1,1,1,3,3,3-hexamethyldisilazane, de la 2,6-diméthylpiperidine ou du 7-azabicyclo[2.2.1]heptane ; et de préférence de la diisopropylamine. Selon des modes de réalisation préférés, lorsque la monoamine de formule [Chem 4] est une amine tertiaire, il peut s’agir de la N-méthyl diisopropylamine, de la N-éthyl diisopropylamine, de la N-méthyl dicyclohexylamine, de la N-éthyl dicyclohexylamine, de la N-méthyl-2,6-diméthylpiperidine, de la N-éthyl-2,6-diméthylpiperidine, du 1-azabicyclo[2.2.2]octane (ou quinuclidine), du N-méthyl-1,1,1,3,3,3-hexamethyldisilazane, du N-éthyl-1,1,1,3,3,3-hexamethyldisilazane du N-méthyl7-azabicyclo[2.2.1]heptane ou du N-éthyl-7-azabicyclo[2.2.1]heptane. De préférence encore, il peut s’agir de la N-méthyl diisopropylamine, de la N-éthyl diisopropylamine, de la N-méthyl dicyclohexylamine, de la N-éthyl dicyclohexylamine, ou de la N-méthyl-2,6-diméthylpiperidine. Selon d’autres modes de réalisation, la monoamine peut être une polyétheramine, c’est-à-dire une amine comprenant plusieurs fonctions éther. Selon des modes de réalisation préférés, la monoamine est une polyétheramine primaire. Selon d’autres modes de réalisation, la monoamine est une polyétheramine secondaire ou tertiaire. Ainsi, dans le cas où il s’agit d’une monoamine qui est une polyétheramine, elle peut être de formule générale [Chem 5] R 4 , R 5 et R 10 représentant, indépendamment les uns des autres, un atome d’hydrogène ou un groupement comprenant de 1 à 10 atomes de carbone, linéaire ou ramifié, saturé ou insaturé, choisi parmi un groupement alkyle, un groupement cycloalkyle, un groupement arylalkyle ou un groupement aryle ; R i et R ii représentant, indépendamment l’un de l’autre, un atome d’hydrogène ou un groupement comprenant de 1 à 20 atomes de carbone, linéaire ou ramifié, saturé ou insaturé, choisi parmi un groupement alkyle, un groupement cycloalkyle, un groupement aryle ou un groupement arylalkyle ; t, x et y représentant, indépendamment les uns des autres, un nombre entier de 0 à 90, préférentiellement de 0 à 70, très préférentiellement de 0 à 50, plus préférentiellement de 0 à 30 R 4 , R 5 et R 10 peuvent représenter indépendamment un atome d’hydrogène et un groupement comprenant de 1 à 10 atomes de carbone. Ce groupement peut être linéaire ou ramifié, saturé ou insaturé. De préférence, R 4 , R 5 et R 10 représentent indépendamment un groupement comprenant de 1 à 10 atomes de carbone, de préférence de 1 à 7 et encore de préférence de 1 à 3 atomes de carbone linéaire ou ramifié. Selon certains modes de réalisation R 4 peut être choisi parmi un groupement alkyle, un groupement cycloalkyle, un groupement arylalkyle un groupement aryle, ou un groupement alkylaryle, les groupements alkyle, cycloalkyle, arylakyle, aryle et alkylaryle étant comme décrits ci-dessus. De préférence, R 4 est un groupement alkyle, de préférence comprenant de 1 à 7 atomes de carbone, et de préférence de 1 à 3 atomes de carbone. Selon certains modes de réalisation, R 5 peut être choisi parmi un groupement alkyle, un groupement cycloalkyle, ou un groupement aryle, ces groupements étant comme décrits ci-dessus. De préférence, R 5 est un groupement alkyle, notamment un groupement comprenant de 1 à 2 atomes de carbone. Encore de préférence, R 5 est choisi parmi un groupement méthyle et un groupement éthyle. Selon certains modes de réalisation R 10 peut être choisi parmi un groupement alkyle, un groupement cycloalkyle, ou un groupement aryle, les groupements alkyle, cycloalkyle et aryle étant comme décrits ci-dessus. De préférence, R 10 est un groupement alkyle, notamment un groupement comprenant de 1 à 2 atomes de carbone. Encore de préférence R 10 est choisi parmi un groupement méthyle et un groupement éthyle. Selon certains modes de réalisation préférés, R 4 , R 5 et R 10 peuvent être identiques. Selon d’autres modes de réalisation, R 4 , R 5 et R 10 peuvent être différents l’un de l’autre. Selon des modes de réalisation préférées, R 5 et R 10 sont différents l’un de l’autre. Par exemple, un des R 5 et R 10 peut être un groupement éthyle et l’autre des R 5 et R 10 peut être un groupement méthyle. Selon des modes de réalisation préférés, au moins un des R 4 , R 5 et R 10 est un groupement méthyle. R i et R ii peuvent représenter indépendamment un atome d’hydrogène ou un groupement comprenant de 1 à 20 atomes de carbone. Ce groupement peut être linéaire ou ramifié, saturé ou insaturé. Selon certains modes de réalisation, R i et R ii peuvent indépendamment être choisis parmi un groupement alkyle, un groupement cycloalkyle, un groupement aryle, ou un groupement arylalkyle. A titre d’exemple, R i et R ii peuvent indépendamment être un groupement méthyle, un groupement éthyle, un groupement n-propyle, un groupement isopropyle, un groupement cyclopropyle, un groupement tert-butyle, un groupement isobutyle, un groupement n-butyle, un groupement sec-butyle, un groupement cyclobutyle, un groupement cyclopentyle, un groupement cyclohexyle, un groupement alkyle substitué par un groupement aryle tel qu’un alkyle phényle, un groupement phényle substitué ou non par un ou plusieurs groupements tels qu’un groupement alkyle ou cycloalkyle, un groupement alkoxy, un halogène, un groupement nitro, et un groupement acyle, un groupement naphthyle substitué ou non par un ou plusieurs groupements tels qu’un groupement alkyle ou cycloalkyle, un groupement alkoxy, un halogène, un groupement nitro, et un groupement acyle, un groupement hétéroaryle substitué ou non par un ou plusieurs groupements tels qu’un groupement alkyle ou cycloalkyle, un groupement alkoxy, un halogène, un groupement nitro, et un groupement acyle. Comme exemples de groupements hétéroaryles on peut citer les pyridines, les pyrroles et les carbazoles. Alternativement, les R i et R ii peuvent faire partie d’un cycle, par exemple d’une pyrrolidine, d’une pipéridine, d’une morpholine, d’une thiomorpholine, ou d’un de leurs homologues supérieurs. Selon certains modes de réalisation préférés, R i et R ii sont tous des atomes d’hydrogène. Dans ce cas, il s’agit d’une polyétheramine primaire. Selon d’autres modes de réalisation, au moins un des R i et R ii est un groupement comprenant de 1 à 20 atomes de carbone. Dans ce cas, il s’agit d’une polyétheramine secondaire. Selon d’autres modes de réalisation, les deux des R i et R ii sont indépendamment des groupements comprenant de 1 à 20 atomes de carbone. Dans ce cas, il s’agit d’une polyétheramine tertiaire. Selon certains modes de réalisation t, x et y peuvent représenter indépendamment un nombre de 0 à 90 préférentiellement de 0 à 70, préférentiellement de 0 à 50 et encore plus préférentiellement de 0 à 30. Ainsi, t, x et y peuvent représenter indépendamment un nombre de 0 à 10, ou de 10 à 20 ; ou de 20 à 30 ; ou de 30 à 40 ; ou de 40 à 50 ; ou de 50 à 60 ; ou de 60 à 70 ; ou de 70 à 80 ; ou de 80 à 90. Quand t est différent de 0, le nombre t représente le nombre de groupements éthoxy substitués par un groupement R 10 (de préférence des groupements propoxy lorsque R 10 est un méthyle ou des groupements butoxy lorsque R 10 est un éthyle) présents dans la monoamine de formule [Chem 5]. Le nombre t peut être un nombre entier ou non. Par exemple, si un mélange de différents oxydes d’alkylène est utilisé, t correspond au degré moyen d’éthoxylation des groupements éthoxy substitués par un groupement R 10 (de préférence au degré moyen de propoxylation lorsque R 10 est un méthyle ou de butoxylation lorsque R 10 est un éthyle). Quand x est différent de 0, le nombre x représente le nombre de groupements éthoxy présents dans la monoamine de formule [Chem 5]. Le nombre x peut être un nombre entier ou non. Par exemple, si un mélange de différents oxydes d’alkylène est utilisé, x correspond au degré moyen d'éthoxylation. Quand y est différent de 0, le nombre y représente le nombre de groupements éthoxy substitués par un groupement R 5 (de préférence des groupements propoxy lorsque R 5 est un méthyle ou des groupements butoxy lorsque R 5 est un éthyle) présents dans la monoamine de formule [Chem 5]. Le nombre y peut être un nombre entier ou non. Par exemple, si un mélange de différentes oxydes d’alkylène est utilisé, y correspond au degré moyen d’éthoxylation des groupements éthoxy substitués par un groupement R 5 (de préférence au degré moyen de propoxylation lorsque R 5 est un méthyle ou de butoxylation lorsque R 5 est un éthyle). Lorsque t et y sont différents de 0, la somme t + y représente le nombre de groupements éthoxy substitués par les groupements R 5 et R 10 (de préférence des groupements propoxy lorsque R 5 et R 10 sont des méthyles ou des groupements butoxy lorsque R 5 et R 10 sont des éthyles) présents dans l’amine de formule [Chem 5]. Selon certains modes de réalisation, lorsque t est égal à 0, y est différent de 0. Selon d’autres modes de réalisation, lorsque y est égal à 0, t est différent de 0. Selon encore d’autres modes de réalisation, notamment lorsque R 5 et R 10 sont différents, t et y sont tous les deux différents de 0. Selon certains modes de réalisation, lorsque y et/ou t est égal à 0, x est différent de 0. Selon d’autres modes de réalisation, lorsque x est égal à 0, y et/ou t est différent de 0. Les monoamines de formule [Chem 5] peuvent avoir une masse moléculaire de 200 à 5500 g/mol, et de préférence de 500 à 2500 g/mol. Par exemple, les monoamines de formule [Chem 5] peuvent avoir une masse moléculaire de 200 à 500 g/mol ; ou de 500 à 750 g/mol ; ou de 750 à 1000 g/mol ; ou de 1000 à 1250 g/mol ; ou de 1250 à 1500 g/mol ; ou de 1500 à 1750 g/mol ; ou de 1750 à 2000 g/mol ; ou de 2000 à 2250 g/mol ; ou de 2250 à 2500 g/mol ; ou de 2500 à 2750 g/mol ; ou de 2750 à 3000 g/mol ; ou de 3000 à 3250 g/mol ; ou de 3250 à 3500 g/mol ; ou de 3500 à 3750 g/mol ; ou de 3750 à 4000 g/mol ; ou de 4000 à 4250 g/mol ; ou de 4250 à 4500 g/mol ; ou de 4500 à 4750 g/mol ; ou de 4750 à 5000 g/mol ; ou de 5000 à 5250 g/mol ; ou de 5250 à 5500 g/mol. Ce type de polyétheramines est par exemple commercialisé sous le nom « Jeffamine serie M » par la société Huntsman. Lorsque l’amine est une polyamine, elle peut être choisie parmi une polyamine primaire et/ou secondaire et/ou tertiaire. De préférence, il s’agit d’une polyamine primaire, c’est-à-dire que tous ses groupements aminés sont primaires. Encore de préférence il s’agit d’une diamine. Toutefois, des polyamines comprenant plus que deux groupements aminés (par exemple trois ou quatre) telles que les polyéthylène imines (PEI) peuvent être utilisées. Selon certains modes de réalisation, la polyamine peut être de formule générale [Chem 6] R 6 représentant un groupement divalent comprenant de 2 à 60 atomes de carbone, préférentiellement de 2 à 40 atomes de carbone éventuellement comprenant un ou plusieurs hétéroatomes choisis parmi l’oxygène et le soufre, le groupement étant linéaire ou ramifié, saturé ou insaturé, choisi parmi un radical divalent alkyle, un radical divalent cycloalkyle, un radical divalent arylalkyle ou un radical divalent aryle ; R i , R ii , R iii et R iv représentant, indépendamment les uns des autres, un atome d’hydrogène ou un groupement comprenant de 1 à 20 atomes de carbone, linéaire ou ramifié, saturé ou insaturé, choisi parmi un groupement alkyle, un groupement cycloalkyle, un groupement aryle ou un groupement arylalkyle. R 6 peut représenter un groupement divalent comprenant de 2 à 60 atomes de carbone, de préférence de 2 à 40 atomes de carbones et de préférence encore de 2 à 15 atomes de carbone. R 6 peut être linéaire ou ramifié, cyclique ou alicyclique, saturé ou insaturé. R 6 peut comprendre un ou plusieurs hétéroatomes tels qu’un atome d’oxygène, un atome de soufre, un atome d’azote ou un halogène. De préférence un seul hétéroatome peut être compris dans R 6 . De plus, R 6 peut être choisi parmi un radical divalent alkyle, un radical divalent cycloalkyle, un radical divalent alicyclique, un radical divalent arylalkyle ou un radical divalent aryle. De préférence, R 6 est un groupement alkyle. R i et R ii sont comme détaillés ci-dessus. R iii et R iv peuvent représenter indépendamment un atome d’hydrogène ou un groupement comprenant de 1 à 20 atomes de carbone. Ce groupement peut être linéaire ou ramifié, saturé ou insaturé. Selon certains modes de réalisation, R iii et R iv peuvent indépendamment être choisis parmi un groupement alkyle, un groupement cycloalkyle, un groupement aryle, ou un groupement arylalkyle. A titre d’exemple, R iii et R iv peuvent indépendamment être un groupement méthyle, un groupement éthyle, un groupement n-propyle, un groupement isopropyle, un groupement cyclopropyle, un groupement tert-butyle, un groupement isobutyle, un groupement n-butyle, un groupement sec-butyle, un groupement cyclobutyle, un groupement cyclopentyle, un groupement cyclohexyle, un groupement alkyle substitué par un groupement aryle tel qu’un alkyle phényle, un groupement phényle substitué ou non par un ou plusieurs groupements tels qu’un groupement alkyle ou cycloalkyle, un groupement alkoxy, un halogène, un groupement nitro, et un groupement acyle, un groupement naphthyle substitué ou non par un ou plusieurs groupements tels qu’un groupement alkyle ou cycloalkyle, un groupement alkoxy, un halogène, un groupement nitro, et un groupement acyle, un groupement hétéroaryle substitué ou non par un ou plusieurs groupements tels qu’un groupement alkyle ou cycloalkyle, un groupement alkoxy, un halogène, un groupement nitro, et un groupement acyle. Comme exemples de groupements hétéroaryles on peut citer les pyridines, les pyrroles et les carbazoles. Alternativement, les R iii et R iv peuvent faire partie d’un cycle, par exemple d’une pyrrolidine, d’une pipéridine, d’une morpholine, d’une thiomorpholine, ou d’un de leurs homologues supérieurs Selon certains modes de réalisation préférés, R i et R ii et/ou R iii et R iv sont tous des atomes d’hydrogène. Selon d’autres modes de réalisation, au moins un des R i et R ii et/ou au moins un des R iii et R iv est un groupement comprenant de 1 à 20 atomes de carbone. Selon d’autres modes de réalisation, les deux des R i et R ii et/ou les deux des R iii et R iv sont indépendamment des groupements comprenant de 1 à 20 atomes de carbone. Selon des modes de réalisation préférés, la polyamine de formule [Chem 6] peut être choisi parmi l’éthylènediamine, la 1,3-propanediamine, la 1,5-pentanediamine, la 1,6-hexanediamine, la 1,12-dodecanediamine, la 2-méthyl-1,5-pentanediamine, la 3-méthyl-1,5-pentanediamine, l’isophoronediamine, la 4,4'-méthylènedianiline, la 2-méthylbenzène-1,4-diamine, la diéthylenetriamine, la 4,6-diéthyl-2-méthylbenzene-1,3-diamine, la 4,4'-méthylèndicyclohexanamine, la 2,4,6-triméthyl-1,3-phénylènediamine, la naphthalène-1,8-diamine. Encore de préférence, la polyamine de formule [Chem 6] peut être choisie parmi l’éthylènediamine, et la 1,3-propanediamine, et de préférence la polyamine de formule [Chem 6] est la 1,3-propanediamine. Selon d’autres modes de réalisation, la polyamine peut être une polyétheramine comprenant deux groupements aminés, de préférence primaire. Alternativement, la polyamine peut être une polyamine secondaire ou tertiaire comprenant deux groupements aminés. Ainsi, lorsqu’il s’agit d’une polyétheramine comprenant deux groupements aminés, elle peut avoir une formule générale [Chem 7] R 7 , R 8 et R 9 représentant, indépendamment les uns des autres, un groupement comprenant de 1 à 10 atomes de carbone, linéaire ou ramifié, saturé ou insaturé, choisi parmi un groupement alkyle, un groupement cycloalkyle, ou un groupement aryle ; R i , R ii , R iii et R iv représentant, indépendamment les uns des autres, un atome d’hydrogène ou un groupement comprenant de 1 à 20 atomes de carbone, linéaire ou ramifié, saturé ou insaturé, choisi parmi un groupement alkyle, un groupement cycloalkyle, un groupement aryle, ou un groupement arylalkyle ; v, w et z représentant, indépendamment les uns des autres, un nombre de 0 à 90, préférentiellement de 0 à 70. R 7 , R 8 et R 9 peuvent représenter indépendamment un groupement comprenant de 1 à 10 atomes de carbone, de préférence de 1 à 6 atomes de carbone, et encore de préférence de 1 à 2 atomes de carbone. Ces groupements peuvent être linéaires ou ramifiés, saturés ou insaturés. R 7 , R 8 et R 9 peuvent indépendamment être choisis parmi un groupement alkyle, un groupement cycloalkyle, ou un groupement aryle, ces groupements étant comme décrits ci-dessus. De préférence, au moins un des R 7 , R 8 et R 9 est un groupement alkyle, et encore de préférence un groupement méthyle ou un groupement éthyle. Selon certains modes de réalisation préférés, R 7 , R 8 et R 9 peuvent être identiques. Selon d’autres modes de réalisation, R 7 , R 8 et R 9 peuvent être différents l’un de l’autre. Selon des modes de réalisation préférés, au moins un des R 7 , R 8 et R 9 est un groupement méthyle, et de préférence les R 7 , R 8 et R 9 sont des groupements méthyles. Selon des modes de réalisation préférées, R 8 et R 9 sont différents l’un de l’autre. Selon d’autres modes de réalisation, au moins un des R 8 et R 9 sont des groupements méthyle et l’autre des R 8 et R 9 des groupements éthyle. R i , R ii , R iii et R iv sont tels que détaillés ci-dessus. Selon certains modes de réalisation préférés, R i et R ii et/ou R iii et R iv sont tous des atomes d’hydrogène. Selon d’autres modes de réalisation, au moins un des R i et R ii et/ou au moins un des R iii et R iv est un groupement comprenant de 1 à 20 atomes de carbone. Selon d’autres modes de réalisation, les deux des R i et R ii et/ou les deux des R iii et R iv sont indépendamment des groupements comprenant de 1 à 20 atomes de carbone. Selon certains modes de réalisation v, w et z peuvent représenter indépendamment un nombre de 0 à 90 préférentiellement de 0 à 70. Ainsi v, w et z peuvent représenter indépendamment un nombre de 0 à 10, ou de 10 à 20 ; ou de 20 à 30 ; ou de 30 à 40 ; ou de 40 à 50 ; ou de 50 à 60 ; ou de 60 à 70 ; ou de 70 à 80 ; ou de 80 à 90. Selon certains modes de réalisation, z est égal à 0 et v est différent de 0. Selon d’autres modes de réalisation, z est différent de 0 et v est égal à 0. Selon encore d’autres réalisation, z et v sont tous les deux différents de 0. Lorsque z et v sont différents de 0, la somme z + v représente le nombre de groupements éthoxy substitués (de préférence des groupements propoxy ou butoxy) présents dans la polyamine de formule [Chem 7]. La somme z + v peut être un nombre entier ou non. Par exemple, si un mélange de différents oxydes d’alkylène est utilisé, z + v correspond au degré moyen d’éthoxylation des groupements éthoxy substitués par R 8 et R 9 (de préférence au degré de propoxylation ou de butoxylation). Lorsque v est égal à 0, le nombre z représente le nombre de groupements éthoxy substitués par R 8 (de préférence des groupements propoxy lorsque R 8 est un méthyle ou des groupements butoxy lorsque R 8 est un éthyle) présents dans la polyamine de formule [Chem 7]. Lorsque z est égal à 0, le nombre v représente le nombre groupements éthoxy substitués par R 9 (de préférence des groupements propoxy lorsque R 9 est un méthyle ou des groupements butoxy lorsque R 9 est un éthyle) présents dans la polyamine de formule [Chem 7]. Les nombres z et v peuvent être des nombres entiers ou non. Le nombre w représente le nombre de groupements éthoxy présents dans la polyamine. Le nombre w peut être un nombre entier ou non. Par exemple, si un mélange de différentes molécules est utilisé, w correspond au degré moyen d’éthoxylation. Selon certains modes de réalisation, v et w peuvent être 0. Ce type de polyétheramines est par exemple commercialisé sous le nom « Jeffamine serie D » et « Jeffamine serie SD » par la société HUNTSMAN. Selon d’autres modes de réalisation, w peut être égal à 0, alors que v est supérieur à 0. Selon d’autres modes de réalisation, v et w peuvent être supérieurs à 0. Ce type de polyétheramines est par exemple commercialisé sous le nom « Jeffamine serie ED » par la société Huntsman. Les polyétheramines de formule [Chem 7] peuvent avoir une masse moléculaire de 100 à 5000 g/mol, de préférence de 200 à 4000 g/mol, de préférence 200 à 2000 g/mol et de préférence 200 à 1000 g/mol. Par exemple, les polyétheramines de formule [Chem 7] peuvent avoir une masse moléculaire de 100 à 500 g/mol ; ou de 500 à 750 g/mol ; ou de 750 à 1000 g/mol ; ou de 1000 à 1250 g/mol ; ou de 1250 à 1500 g/mol ; ou de 1500 à 1750 g/mol ; ou de 1750 à 2000 g/mol ; ou de 2000 à 2250 g/mol ; ou de 2250 à 2500 g/mol ; ou de 2500 à 2750 g/mol ; ou de 2750 à 3000 g/mol ; ou de 3000 à 3250 g/mol ; ou de 3250 à 3500 g/mol ; ou de 3500 à 3750 g/mol ; ou de 3750 à 4000 g/mol ; ou de 4000 à 4250 g/mol ; ou de 4250 à 4500 g/mol ; ou de 4500 à 4750 g/mol ; ou de 4750 à 5000 g/mol. Selon d’autres modes de réalisation, la polyétheramine comprenant deux groupements aminés peut avoir une formule générale [Chem 8] R i , R ii , R iii et R iv représentant, indépendamment les uns des autres, un atome d’hydrogène ou un groupement comprenant de 1 à 20 atomes de carbone, linéaire ou ramifié, saturé ou insaturé, choisi parmi un groupement alkyle, un groupement cycloalkyle, un groupement aryle, ou un groupement arylalkyle ; a et b représentent, indépendamment l’un de l’autre, un nombre entier de 1 à 20, préférentiellement de 2 à 11. R i , R ii , R iii et R iv sont tels que décrits ci-dessus. Selon certains modes de réalisation préférés, R i et R ii et/ou R iii et R iv sont tous des atomes d’hydrogène. Selon d’autres modes de réalisation, au moins un des R i et R ii et/ou au moins un des R iii et R iv est un groupement comprenant de 1 à 20 atomes de carbone. Selon d’autres modes de réalisation, les deux des R i et R ii et/ou les deux des R iii et R iv sont indépendamment des groupements comprenant de 1 à 20 atomes de carbone. Selon certains modes de réalisation, a et b peuvent représenter indépendamment un nombre de 1 à 20 et de préférence de 2 à 11. Selon certains modes de réalisation préférés, a et b sont identiques. De préférence a et b sont égaux à 2 ou 3. Selon d’autres modes de réalisation, a et b sont différents. Dans ce cas, ou moins un des a et b est de préférence égal à 2 ou 3. Les polyétheramines de formule [Chem 8] peuvent avoir une masse moléculaire de 150 à 1500 g/mol, de préférence de 150 à 1000 g/mol et de préférence 150 à 500 g/mol. Par exemple, les polyétheramines de formule (V) peuvent avoir une masse moléculaire de 150 à 160 g/mol ; ou de 160 à 170 g/mol ; ou de 170 à 180 g/mol ; ou de 180 à 190 g/mol ; ou de 190 à 200 g/mol ; ou de 200 à 300 g/mol ; ou de 300 à 400 g/mol ; ou de 400 à 500 g/mol ; ou de 500 à 600 g/mol ; ou de 600 à 700 g/mol ; ou de 700 à 800 g/mol ; ou de 800 à 900 g/mol ; ou de 900 à 1000 g/mol ; ou de 1000 à 1100 g/mol ; ou de 1100 à 1200 g/mol ; ou de 1200 à 1300 g/mol ; ou de 1300 à 1400 g/mol ; ou de 1400 à 1500 g/mol. Ce type de polyétheramines (formule (V)) est par exemple commercialisé sous le nom « Jeffamine serie EDR » par la société HUNTSMAN. Selon d’autres modes de réalisation, la polyamine peut être une polyétheramine primaire comprenant trois groupements aminés. Alternativement, la polyamine peut être une polyamine secondaire ou tertiaire comprenant trois groupements aminés. Ainsi, lorsqu’il s’agit d’une polyétheramine comprenant trois groupements aminés, elle peut avoir une formule générale [Chem 9] R 1 8 , R 1 9 , R 2 8 , R 2 9 , R 2 9 , R 3 8 , et R 3 9 représentant, indépendamment les uns des autres, un groupement comprenant de 1 à 10 atomes de carbone, linéaire ou ramifié, choisi parmi un groupement alkyle, un groupement cycloalkyle, ou un groupement aryle ; R représentant un atome d’hydrogène et un groupement comprenant de 1 à 10 atomes de carbone, linéaire ou ramifié, saturé ou insaturé, choisi parmi un groupement alkyle, un groupement cycloalkyle, un groupement arylalkyle ou un groupement aryle ; R i , R ii , R iii et R iv représentant, indépendamment les uns des autres, un atome d’hydrogène ou un groupement comprenant de 1 à 20 atomes de carbone, linéaire ou ramifié, choisi parmi un groupement alkyle, un groupement cycloalkyle, un groupement aryle ou un groupement arylalkyle ; n représentant un nombre entier de 0 à 30, préférentiellement égal à 0 ou 1 ; et les sommes z 1 + z 2 + z 3 , v 1 + v 2 + v 3 et w 1 + w 2 + w 3 représentant, indépendamment les unes des autres, un nombre entier de 0 à 90, préférentiellement de 0 à 70, très préférentiellement de 0 à 50 et plus préférentiellement de 0 à 30. R 1 8 , R 1 9 , R 2 8 , R 2 9 , R 2 9 , R 3 8 , et R 3 9 peuvent représenter indépendamment un groupement comprenant de 1 à 10 atomes de carbone, de préférence de 1 à 6 atomes de carbone, et encore de préférence de 1 à 2 atomes de carbone. Ces groupements peuvent être linéaires ou ramifiés, saturés ou insaturés. R 1 8 , R 1 9 , R 2 8 , R 2 9 , R 2 9 , R 3 8 , et R 3 9 peuvent indépendamment être choisis parmi un groupement alkyle, un groupement cycloalkyle, ou un groupement aryle, ces groupements étant comme décrits ci-dessus. De préférence, au moins un des R 1 8 , R 1 9 , R 2 8 , R 2 9 , R 2 9 , R 3 8 , et R 3 9 est un groupement alkyle. De préférence encore R 1 8 , R 1 9 , R 2 8 , R 2 9 , R 2 9 , R 3 8 , et R 3 9 sont choisi parmi un groupement méthyle ou un groupement éthyle. Selon certains modes de réalisation préférés, R 1 8 , R 1 9 , R 2 8 , R 2 9 , R 2 9 , R 3 8 , et R 3 9 peuvent être identiques, par exemple ils sont tous un groupement de méthyle. Selon d’autres modes de réalisation, R 1 8 , R 1 9 , R 2 8 , R 2 9 , R 2 9 , R 3 8 , et R 3 9 peuvent être différents l’un de l’autre. Selon certains modes de réalisation, R 1 8 est différent de R 2 8 et/ou de R 3 9 . Selon certains modes de réalisation, R 1 9 est différent de R 2 9 et/ou de R 3 9 . Selon des modes de réalisation préférés, au moins un des R 1 8 , R 1 9 et/ou au moins un des R 2 8 , R 2 9 et/ou au moins un des R 3 8 , R 3 9 et/ou est un groupement méthyle et l’autre des R 1 8 , R 1 9 et/ou des R 2 8 , R 2 9 et/ou des R 3 8 , R 3 9 et/ou est un groupement éthyle. R peut représenter un atome d’hydrogène et un groupement comprenant de 1 à 10 atomes de carbone, et de préférence de 1 à 3 atomes de carbone. Ce groupement peut être linéaire ou ramifié. Selon certains modes de réalisation R peut être choisi parmi un groupement alkyle, un groupement cycloalkyle, un groupement arylalkyle, ou un groupement aryle, les groupements alkyle, cycloalkyle, arylalkyle et aryle étant comme décrits ci-dessus. Lorsque R est un groupement comprenant de 1 à 10 atomes de carbone, il est de préférence un groupement alkyle, de préférence comprenant de 1 à 3 atomes de carbone, et de préférence de 1 à 2 atomes de carbone. Selon certains modes de réalisation R est un atome d’hydrogène. Selon d’autres modes de réalisation, R est un groupement éthyle. R i , R ii , R iii et R iv sont aussi tels que détaillés ci-dessus. Selon certains modes de réalisation, z 1 , z 2 et z 3 peuvent représenter un nombre de 0 à 80, et de préférence de 0 à 70. Par exemple, z 1 , z 2 et z 3 peuvent être de 0 à 5 ; ou de 5 à 10 ; ou de 10 à 15 ; ou de 15 à 20 ; ou de 20 à 25 ; ou de 25 à 30 ; ou de 30 à 35 ; ou de 35 à 40 ; ou de 40 à 45 ; ou de 45 à 50 ; ou de 50 à 55 ; ou de 55 à 60 ; ou de 60 à 65 ; ou de 65 à 70 ; ou de 70 à 75 ; ou de 75 à 80. Les nombres z 1 , z 2 et z 3 peuvent être un nombre entier ou non. Selon certains modes de réalisation, w 1 , w 2 , et w 3 peuvent représenter un nombre de 0 à 50, et de préférence de 0 à 40. Par exemple, w 1 , w 2 , et w 3 peuvent être de 0 à 5 ; ou de 5 à 10 ; ou de 10 à 15 ; ou de 15 à 20 ; ou de 20 à 25 ; ou de 25 à 30 ; ou de 30 à 35 ; ou de 35 à 40. Les nombres w 1 , w 2 , et w 3 peuvent être un nombre entier ou non. Selon certains modes de réalisation, v 1 , v 2 et v 3 peuvent représenter un nombre de 0 à 20, et de préférence de 0 à 10. Par exemple, v 1 , v 2 et v 3 peuvent être de 0 à 2 ; ou de 2 à 4 ; ou de 4 à 6 ; ou de 6 à 8 ; ou de 8 à 10 ; ou de 10 à 12 ; ou de 12 à 14 ; ou de 14 à 16 ; ou de 16 à 18 ; ou de 18 à 20. Les nombres v 1 , v 2 et v 3 peuvent être un nombre entier ou non. Selon certains modes de réalisation, au moins un des z 1 , z 2 et z 3 est différent de 0. Selon certains modes de réalisation, au moins un des v 1 , v 2 et v 3 est différent de 0. Selon d’autres modes de réalisation, au moins un des z 1 , z 2 et z 3 est différent de 0, et v 1 , v 2 et v 3 sont égaux à 0. Selon certains modes de réalisation, au moins un des w 1 , w 2 et w 3 est différent de 0. Selon d’autres modes de réalisation, au moins un des w 1 , w 2 et w 3 est égal à 0, de préférence au moins deux des w 1 , w 2 et w 3 et de préférence les trois w 1 , w 2 et w 3 sont égaux à 0. Selon certains modes de réalisation, au moins un des v 1 , et z 1 est égal à 0 et/ou au moins un des v 2 , et z 2 est égal à 0 et/ou au moins un des v 3 , et z 3 est égal à 0. Selon des modes de réalisation préférés au moins un des v 1 , et z 1 est égal à 0 et/ou au moins un des v 2 , et z 2 est égal à 0 et/ou au moins un des v 3 , et z 3 est égal à 0 et au moins un des w 1 , w 2 et w 3 est égal à 0, de préférence au moins deux des w 1 , w 2 et w 3 et de préférence les trois w 1 , w 2 et w 3 sont égaux à 0. La somme w 1 + w 2 + w 3 représente le nombre de groupements éthoxy présents dans la polyamine de formule [Chem 9]. La somme v 1 + v 2 + v 3 + z 1 + z 2 + z 3 représente le nombre de groupements éthoxy substitués par R 1 8 , R 1 9 , R 2 8 , R 2 9 , R 3 8 et R 3 9 (de préférence des groupements propoxy ou butoxy) présents dans la polyamine de formule [Chem 9]. La somme v 1 + v 2 +v 3 + z 1 + z 2 + z 3 peut être un nombre entier ou non. Par exemple, si un mélange de différents oxydes d’alkylène est utilisé, cette somme correspond au degré moyen d’éthoxylation des groupements éthoxy substitués par R 1 8 , R 1 9 , R 2 8 , R 2 9 , R 3 8 et R 3 9 (de préférence au degré de propoxylation et/ou de butoxylation). Les sommes z 1 + z 2 + z 3 , v 1 + v 2 + v 3 et w 1 + w 2 + w 3 peuvent représenter indépendamment un nombre de 0 à 90, préférentiellement de 0 à 70, préférentiellement de 0 à 50 et encore plus préférentiellement de 0 à 30. Ainsi, ce nombre peut être de 0 à 10 ; ou de 10 à 20 ; ou de 20 à 30 ; ou de 30 à 40 ; ou de 40 à 50 ; ou de 50 à 60 ; ou de 60 à 70 ; ou de 70 à 80 ; ou de 80 à 90. Selon certains modes de réalisation, lorsque w 1 , w 2 , w 3 , z 1 , z 2 et z 3 sont égaux à 0, v 1 + v 2 + v 3 peut être de 2 à 90, et de préférence de 4 à 90. Par exemple, cette somme peut être de 2 à 5 ; ou de 5 à 10 ; ou de 10 à 20 ; ou de 20 à 30 ; ou de 30 à 40 ; ou de 40 à 50 ; ou de 50 à 60 ; ou de 60 ou 70 ; ou de 70 à 80 ; ou 80 à 90. Le nombre n peut représenter un nombre de 0 à 30, de préférence de 1 à 20, et encore de préférence de 1 à 10. Par exemple, n peut être de 0 à 5 ; ou de 5 à 10 ; ou de 10 à 15 ; ou de 15 à 20 ; ou de 20 à 25 ; ou de 25 à 30. Selon certains modes de réalisation préférés, n peut être 0 ou 1. Les polyétheramines de formule [Chem 9] peuvent avoir une masse moléculaire de 300 à 6000 g/mol, de préférence de 300 à 5000 g/mol, de préférence de 300 à 4000 g/mol et de préférence de 300 à 3000 g/mol. Par exemple, les polyétheramines de formule [Chem 9] peuvent avoir une masse moléculaire de 300 à 500 g/mol ; ou de 500 à 750 g/mol ; ou de 750 à 1000 g/mol ; ou de 1000 à 1250 g/mol ; ou de 1250 à 1500 g/mol ; ou de 1500 à 1750 g/mol ; ou de 1750 à 2000 g/mol ; ou de 2000 à 2250 g/mol ; ou de 2250 à 2500 g/mol ; ou de 2500 à 2750 g/mol ; ou de 2750 à 3000 g/mol ; ou de 3000 à 3250 g/mol ; ou de 3250 à 3500 g/mol ; ou de 3500 à 3750 g/mol ; ou de 3750 à 4000 g/mol ; ou de 4000 à 4250 g/mol ; ou de 4250 à 4500 g/mol ; ou de 4500 à 4750 g/mol ; ou de 4750 à 5000 g/mol ; ou de 5000 à 5250 g/mol ; ou de 5250 à 5500 g/mol ; ou de 5500 à 5750 g/mol ; ou de 5750 à 6000 g/mol. Ce type de polyétheramines de formule [Chem 9] est par exemple commercialisé sous le nom « Jeffamine serie T » et « Jeffamine serie ST » par la société HUNTSMAN. Dans l’ensemble des formules ci-dessus, les groupements d’indices t, x, y, v, w, z, v i , w i , z i , peuvent être adjacents ou non dans la molécule. Par exemple, des groupements éthoxy peuvent alterner de manière aléatoire (selon une certaine distribution statistique) avec des groupements propoxy et/ou butoxy le long d’une même chaîne. Alternativement, d’autres types de polyamines pouvant être utilisées dans le cadre de la présente invention sont les polyéthylèneimines (ou polyaziridines) c’est-à-dire un polymère comprenant un motif répétitif composé du groupe amine et du groupement biradical « -CH 2 CH 2 - » Ces polyamines peuvent être linéaires, ramifiées ou dendrimères. Des exemples incluent la tetraéthylènepentamine, l’EPOMIN SP012 ainsi que les polyéthylèneimines sous le nom Lupasol® (notamment Lupasol® FG) commercialsées par la société BASF. Selon l’invention, le borane peut former un complexe avec l’amine, avec un rapport molaire de borane sur l’amine de 0,1 à 10, préférentiellement de 0,5 à 5, très préférentiellement de 0,5 à 2. Ce ratio peut notamment être de 0,1 à 0,5 ; ou de 0,5 à 1 ; ou de 1 à 2 ; ou de 2 à 4 ; ou de 4 à 5 ; ou de 5 à 6 ; ou de 6 à 8 ; ou de 8 à 10. Par exemple, lorsqu’il s’agit d’une monoamine, ce rapport est de préférence d’environ 1. En revanche, lorsqu’il s’agit d’une diamine, ce rapport est de préférence d’environ 2. Le complexe borane-amine peut être utilisé à une teneur massique de 0,01 à 25 %, et de préférence de 0,1 à 10 % par rapport à la masse totale du composé polymérisable par voie radicalaire. Cette teneur peut être notamment de 0,01 à 0,1 % ; ou de 0,1 à 1 % ; ou de 1 à 2% ; ou de 2 à 3 % ; ou de 3 à 4 % ; ou de 4 à 5 % ; ou de 5 à 6 % ; ou de 6 à 7 % ; ou de 7 à 8 % ; ou de 8 à 9 % ; ou de 9 à 10 % ; ou 10 à 11 % ; ou de 11 à 12% ; ou de 12 à 13 % ; ou de 13 à 14 % ; ou de 14 à 15 % ; ou de 15 à 16 % ; ou de 16 à 17 % ; ou de 17 à 18 % ; ou de 18 à 19 % ; ou de 19 à 20 % ; ou de 20 à 25 %. Plus particulièrement, la teneur en complexe borane-amine doit être suffisante afin de permettre une réaction complète. Selon des modes de réalisation préférés, le complexe borane-amine peut être préparé selon le procédé décrit dans la demande EP 2189463 A1 déposée le 30 mars 2009 ou selon le procédé décrit dans l’article de P. Veeraraghavan Ramachandran et al. (Amine–boranes bearing borane-incompatible functionalities: application to selective amine protection and surface functionalization, Chem. Commun., 2016, 52, 11885), incorporés par référence, par exemple en faisant réagir une amine telle que décrite ci-dessus, avec un composé borohydrure, tel que le borohydrure de sodium, le borohydrure de potassium ou le borohydrure de lithium. Cette réaction peut notamment être effectuée en présence d’un acide tel qu’un acide inorganique comme l’acide sulfurique, l’acide méthane sulfonique, l’acide chlorhydrique, l’acide nitrique, l’acide borique, de préférence en présence d’acide sulfurique. Composé alcène Le composé alcène présenté ci-dessous est mélangé avec le complexe borane BH 3 -amine ci-dessus afin d’obtenir un milieu réactionnel comprenant un organoborane. Par « organoborane », on entend un composé comprenant au moins un atome de bore lié à au moins un atome de carbone par hydroboration. Ainsi, le complexe borane BH 3 -amine et le composé alcène peuvent être mélangés avec un ratio molaire de 1:1 à 1:20 et préférentiellement de 1:3 à 1:10. Par exemple, le complexe borane BH 3 -amine et le composé alcène peuvent être présent dans un ratio molaire de 1:1 à 1:5 ; ou de 1:5 à 1:10 ; ou de 1:10 à 1:15 ; ou de 1:15 à 1:20. Selon certains modes de réalisation, le composé alcène peut être de formule générale [Chem 1] R 11 représente un groupement comprenant de 3 à 31 atomes de carbone. Ce groupement peut être linéaire, ou ramifié. De plus, ce groupement peut choisi parmi un groupement alkyle, un groupement cycloalkyle, un groupement arylalkyle tel qu’un groupement phenylalkyle, un groupement –OR 12 , un groupement -SR 12 ou un groupement -SiR 13 R 14 R 15 . Lorsque R 11 représente un groupement alkyle, ce groupement peut être dépourvu d’hétéroatomes. En d’autres termes, le groupement alkyle peut consister en atomes de carbone et en atome d’hydrogène. Il peut s’agit par exemple d’un groupement n-propyle, un groupement isopropyle, un groupement n-butyle, un groupement sec-butyle, un groupement isobutyle, un groupement tert-butyle, un groupement pentyle (linéaire, cyclique ou ramifie), un groupement hexyle (linéaire, cyclique ou ramifie), un groupement heptyle (linéaire, cyclique ou ramifie), un groupement octyle (linéaire, cyclique ou ramifie), un groupement nonyle (linéaire, cyclique ou ramifié), un groupement décyle (linéaire, cyclique ou ramifié, un groupement undécyle (lénaire, cyclique ou ramidié), un groupement dodécyle (linéaire, cyclique ou ramifié), un groupement tridécyle (linéaire, cyclique ou ramifié), un groupement tétradécyle (linéaire, cyclique ou ramifié), un groupement pentadécyle (linéaire, cyclique ou ramifié), un groupement hexadécyle (linéaire, cyclique ou ramifié), un groupement heptadécyle (linéaire, cyclique ou ramifié), un groupement octadécyle (linéaire, cyclique ou ramifié), nonadécyle (linéaire, cyclique ou ramifié), un groupement éicosanyle (linéaire, cycle ou branché), un groupement heneicosanyle (linéaire, cyclique ou ramifié), un groupement docosanyle (linéaire, cyclique ou branchée) ou leurs mélanges telles que les Alpha Oléfines Linéaires et branchées en C20-24 disponibles chez INEOS OLIGOMERS ou Alpha Oléfines Linéaires disponibles chez IDEMITSU KOSAN sous la référence commerciale LINEALENE. Alternativement, lorsque R 11 représente un groupement alkyle, ce groupement peut comprendre au moins un hétéroatome, notamment un atome d’oxygène et/ou un atome de soufre ou et/ou un atome de silicium et/ou un halogène choisi parmi les atomes de fluor, chlore, brome et iode. Par exemple, il peut s’agir d’une chaine linéaire alkyle qui comprend un groupement d’hétéroatome en tant que groupement terminal ou en tant que radical divalent (c’est-à-dire présent dans la chaine alkyle entre deux groupements alkyle) ou en tant que groupement latéral sur la chaine alkyle. Dans ce cas, le composé alcène peut avoir une des formules suivantes. Formule générale [Chem 10] Dans la formule [Chem 10], m peut être de 1 à 9, et R 19 peut être un groupement comprenant de 1 à 22 atomes de carbone, ce groupement pouvant être linéaire, ou ramifié. R 19 peut être un groupement alkyle, un groupement cycloalkyle, un groupement aryle, un groupement alkylaryle ou un groupement cycloalkyle, ces groupements étant comme décrits ci-dessous. Le groupement aryle peut être par exemple un groupement phényle, un groupement phenyle substitué (voir alkylaryle ci-dessous) ou un groupement hétéroaryle tel qu’une pyridine, un pyrrole, ou un carbazole. Les groupements alkyle, alkylaryle et cycloalkyle sont comme décrits ci-dessous. Formule générale [Chem 11] Dans la formule [Chem 11], r peut être de 1 à 9, o peut être de 1 à 340 et R 20 peut être un atome d’hydrogène ou un groupement comprenant de 1 à 6 atomes de carbone, ce groupement pouvant être linéaire, ou ramifié. R 21 peut être un groupement comprenant de 1 à 22 atomes de carbone, ce groupement étant linéaire, cyclique ou ramifié. R 21 peut être un groupement alkyle, un groupement cycloalkyle, un groupement alkylaryle ou un groupement aryle, ces groupements étant comme décrits ci-dessus. Formule générale [Chem 12] Dans la formule [Chem 12], p peut être de 1 à 8, et R 22 peut être un groupement comprenant de 1 à 22 atomes de carbone, ce groupement pouvant être linéaire, ou ramifié. R 22 peut être un groupement alkyle, un groupement cycloalkyle, un groupement arylakyle ou un groupement aryle, ces groupements étant comme décrits ci-dessus. Formule générale [Chem 13] Dans la formule [Chem 13], q peut être de 1 à 9, et les groupements R 13 , R 14 et R 15 peuvent être choisis, indépendamment les uns des autres, parmi un groupement alkyle linéaire ou ramifié, un groupement cycloalkyle un groupement arylalkyle, un groupement aryle, ou un groupement alkoxy. Ces groupements peuvent comprendre de 1 à 20, de préférence de 1 à 10, et encore de préférence de 1 à 5 atomes de carbone et ils peuvent être (indépendamment les uns des autres) des groupements linéaires ou ramifiés. Selon certains modes de réalisation, au moins un des R 13 , R 14 et R 15 , de préférence au moins deux des R 13 , R 14 et R 15 , et encore de préférence les trois groupements R 13 , R 14 et R 15 sont des groupements alkoxy, tels que par exemple un groupement méthoxy, un groupement éthoxy, un groupement propoxy ou un groupement butoxy. Selon d’autres modes de réalisation, au moins un des R 13 , R 14 et R 15 , de préférence au moins deux des R 13 , R 14 et R 15 , et encore de préférence les trois groupements R 13 , R 14 et R 15 sont des groupements alkyle, tels que par exemple, un groupement méthyle, un groupement éthyle, un groupement isopropyle, un groupement n-butyle, un groupement isobutyle, un groupement sec-butyle ou un groupement tert-butyle. Formule générale [Chem 14] Dans la formule [Chem 14], r peut être comme décrit ci-dessus, s peut être de 2 à 11 atomes de carbone, et les groupements R 13 , R 14 et R 15 peuvent être comme décrits ci-dessus. Selon certains modes de réalisation, au moins un des R 13 , R 14 et R 15 , de préférence au moins deux des R 13 , R 14 et R 15 , et encore de préférence les trois groupements R 13 , R 14 et R 15 sont des groupements alkoxy, tels que par exemple un groupement méthoxy, un groupement éthoxy, un groupement propoxy ou un groupement butoxy. Selon d’autres modes de réalisation, au moins un des R 13 , R 14 et R 15 , de préférence au moins deux des R 13 , R 14 et R 15 , et encore de préférence les trois groupements R 13 , R 14 et R 15 sont des groupements alkyle, tels que par exemple, un groupement méthyle, un groupement éthyle, un groupement n-propyle, un groupement isopropyle, un groupement n-butyle, un groupement d’isobutyle, un groupement sec-butyle ou un groupement tert-butyle. Formule générale [Chem 15] Dans la formule [Chem 15], k peut être de 3 à 30, et Hal peut être un halogène choisi parmi les atomes de fluor, chlore, brome et iode. De préférence, l’halogène est du brome. Selon d’autres modes de réalisation, au moins un des R 13 , R 14 et R 15 , de préférence au moins deux des R 13 , R 14 et R 15 , et encore de préférence les trois groupements R 13 , R 14 et R 15 sont des groupements alkyle, tels que par exemple, un groupement méthyle, un groupement éthyle, un groupement isopropyle, un groupement tert-butyle, ou un groupement d’isobutyle. Lorsque R 11 est un groupement arylakyle, il peut s’agir d’un groupement alkyle substitué par un ou plusieurs groupements aryles, ces groupements étant de préférence des groupements aryles comprenant de 4 à 10, et de préférence de 4 à 6 atomes de carbones, tels qu’un groupement furanyle, un groupement phényle. Lorsque R 11 représente un groupement cycloalkyle, il peut s’agit d’un groupement cyclopropyle, un groupement cyclobutyle, un groupement cyclopentyle, ou un groupement cyclohexyle. Il peut également s’agir d’un cycloalkyle substitué par un ou plusieurs groupements, ces groupements étant de préférence des groupements alkyles comprenant de 1 à 10, et de préférence de 1 à 5 atomes de carbone, tels qu’un groupement méthyle, un groupement éthyle, un groupement n-propyle, un groupement isopropyle, un groupement n-butyle, un groupement isobutyle, un groupement sec-butyle ou un groupement tert-butyle. Lorsque R 11 représente un groupement -OR 12 , le groupement R 12 est choisi parmi un groupement alkyle linéaire, ou ramifié (comprenant de 3 à 30 atomes de carbone), un groupement cycloalkyle un groupement arylalkyle ou un groupement acyle. Le groupement arylalkyle est comme décrit ci-dessus. Le groupement cycloalkyle est comme décrit ci-dessus. Selon d’autres modes de réalisation, le groupement R 12 peut comprendre un ou plusieurs hétéroatomes, de préférence d’atomes d’oxygène. Ainsi, le groupement R 12 peut comprendre un groupement acyle tel qu’un groupement -COOR 16 . Dans ce cas R 16 peut être choisi parmi un groupement alkyle linéaire, ou ramifié, un groupement cycloalkyle ou un groupement arylalkyle. Lorsque R 11 représente un groupement -SR 12 le groupement R 12 est choisi parmi un groupement alkyle linéaire, cyclique ou ramifié (comprenant de 3 à 30 atomes de carbone), un groupement cycloalkyle, un groupement arylalkyle, un groupement alkylaryle ou un groupement acyle. Le groupement R 12 est tel que décrit ci-dessus. Enfin, lorsque R 11 représente un groupement -SiR 13 R 14 R 15 , les groupements R 13 , R 14 et R 15 peuvent être comme décris ci-dessus. Selon certains modes de réalisation, au moins un des R 13 , R 14 et R 15 , de préférence au moins deux des R 13 , R 14 et R 15 , et encore de préférence les trois groupements R 13 , R 14 et R 15 sont des groupements alkoxy, tels que par exemple un groupement méthoxy, un groupement éthoxy, un groupement propoxy ou un groupement butoxy. Selon d’autres modes de réalisation, au moins un des R 13 , R 14 et R 15 , de préférence au moins deux des R 13 , R 14 et R 15 , et encore de préférence les trois groupements R 13 , R 14 et R 15 sont des groupements alkyle, tels que par exemple, un groupement méthyle, un groupement éthyle, un groupement n-propyle, un groupement isopropyle, un groupement n-butyle, un groupement d’isobutyle, un groupement de sec-butyle, ou un groupement tert-butyle. Selon des modes de réalisation préférés, les composés alcènes de formule [Chem 1] peuvent inclure : l’octène, le décène, le vinyle cyclohexane, le vinyle benzène, le vinyle toluène, des vinyle silanes, des vinyles alkoxysilanes tels que vinyltrimethoxysilane et le vinyltriethoxysilane, le 1-(vinyloxy)propane, 1-(vinyloxy)dodécane, 1-(vinyloxy)octadecane, (vinyloxy)cyclohexane, 1-(vinyloxy)butane, 1-(vinyloxy)isobutane, le tert-butyl vinyléther, le phényl-vinyléther, le phényl-vinyl-sulfide le vinyle méthacrylate, le vinyle acétate ou les vinyle esters (par exemple le vinyle ester Veova de la société HEXION). Selon certains modes de réalisation, le composé alcène peut être de formule générale [Chem 2] R 11 est comme décrit ci-dessus. Selon des modes de réalisation préférés, les composés alcènes de formule [Chem 2] peuvent inclure : l’éther d’allyle et de phényle, le thioéther d’allyle et de phényl, le méthacrylate d’allyle, l’éther d’allyle et de glycidyl, le 2-(allyloxy)méthyl)acrylate de méthyle et l’allyl triméthylsilane. Selon certains modes de réalisation, le composé alcène peut être de formule générale [Chem 3] Dans cette formule [Chem 3], X est un atome d’oxygène, un atome de soufre ou un radical divalent -CH 2 - formant un pont. De plus, n est un nombre entier de 2 à 10. De préférence, n est de 2 à 8. Selon certains modes de réalisation, le composé alcène de formule [Chem 3] comprend non seulement une mais plusieurs doubles liaisons dans son cycle, par exemple deux ou trois doubles liaisons. Selon certains modes de réalisation, n est 2 et X est un radical divalent -CH 2 - formant un pont. Dans ce cas, le composé alcène de formule [Chem 3] a la structure de norbornène. Les groupements R 17 et R 18 représentent, indépendamment l’un de l’autre, un atome d’hydrogène, un groupement alkyle linéaire ou ramifié comprenant de 1 à 10 atomes de carbone, un groupement alcène linéaire ou ramifié comprenant de 1 à 10 atomes de carbone ou un radical divalent -CH 2 - formant pont avec le cycle. Selon certains modes de réalisation, au moins un des R 17 et R 18 représentent un groupement alkyle linéaire ayant de 2 à 8 atomes de carbone. Selon certains modes de réalisation, au moins un des R 17 et R 18 représentent un groupement alcène linéaire ayant de 1 à 5 atomes de carbone. Selon certains modes de réalisation, au moins un des R 17 et R 18 représentent un atome d’hydrogène. Alternativement, les deux des R 17 et R 18 représentent un atome d’hydrogène. Des composés alcènes de formule [Chem 3] préférés peuvent être le 2,3-dihydrofurane, le 3,4-dihydro-2H-pyran, le 2,3,4,5-tetrahydrooxépine, le 3,4,5,6-tetrahydro-2H-oxocine. Selon des modes de réalisation préférés, le composé alcène peut être choisi parmi le l’octène, le décène, l’allyl triméthylsilane, le vinyltrimethoxysilane, et le vinyltriethoxysilane. Selon certains modes de réalisation, un seul composé alcène est mélangé avec le complexe borane BH 3 -amine. Alternativement, plus d’un composé alcène, par exemple deux ou trois ou quatre ou cinq composés alcènes peuvent être mélangés avec le complexe borane BH 3 -amine. Le composé alcène est utilisé à une teneur massique de 0,01 à 95 %, de préférence de 0,01 à 25 %, et encore de préférence de 0,1 à 10 % par rapport à la masse totale du composé polymérisable par voie radicalaire. Cette teneur peut être notamment de 0,01 à 0,1 % ; ou de 0,1 à 1 % ou de 1à 5% ; ou de 5à 10% ; ou de 10à 15% ; ou de 15 à 20 % ; ou de 20 à 25 % ; ou de 20 à 25 % ; ou de 25 à 30 % ; ou de 30 à 35 % ; ou de 35 à 40 % ; ou de 40 à 45 % ; ou de 45 à 50 % ; ou de 50 à 55 % ; ou de 55 à 60 % ; ou de 60 à 65 % ; ou de 65 à 70 % ; ou de 70 à 75 % ; ou de 75 à 80 % ; ou de 80 à 85 % ; ou de 85 à 90 % ; ou de 90 à 95 %. Il est par ailleurs préférable que le composé alcène soit liquide dans un domaine de température allant de 20 à 30°C, et de préférence de 23 à 25°C. Composé polymérisable par voie radicalaire La composition qui sera polymérisée (composition à polymériser) comprend au moins un composé polymérisable par voie radicalaire comprenant au moins une liaison éthylénique. La « polymérisation par voie radicalaire » est une polymérisation en chaîne qui fait intervenir comme espèces actives des radicaux. Elle fait intervenir des réactions d'amorçage, de propagation, de terminaison et de transfert de chaîne. Ainsi, le borane présent dans le milieu réactionnel peut initier la polymérisation du ou des composé(s) polymérisable(s) pour former un polymère ou un réseau de polymère(s). Le composé polymérisable par voie radicalaire peut comprendre tout monomère, oligomère et polymère, ainsi que leurs mélanges, comprenant une insaturation oléfinique et étant polymérisable par voie radicalaire. Par exemple, le composé polymérisable par voie radicalaire peut être choisi parmi les monomères styréniques, acryliques et méthacryliques. Ceux-là peuvent inclure le styrène, le α-méthyle styrène, les monomères ou oligomères acryliques et méthacryliques tels que l’acide acrylique, l’acide méthacrylique, l’acrylonitrile, le méthacrylonitrile, les amides d’acide acrylique (ou acrylamides), les amides d’acide méthacrylique (ou méthacrylamides), les esters d’acide acrylique (ou acrylates) et les esters d’acide méthacrylique (ou méthacrylates). Selon des modes de réalisation préférés, le composé polymérisable par voie radicalaire est un monomère acrylique ou méthacrylique tel que l’acide acrylique, l’acide méthacrylique, l’acrylonitrile, le méthacrylonitrile, les acrylamides, les méthacrylamides, les acrylates et les méthacrylates. Le composé polymérisable par voie radicalaire peut par exemple être choisi parmi l’acide acrylique, l’acide méthacrylique, des monomères acrylates, des monomères méthacrylates et des mélanges de ceux-ci, le groupement alkyle des esters acryliques (acrylates) et méthacryliques (méthacrylates) ayant de préférence de 1 à 22 atomes de carbones, saturés ou insaturés, linéaire, ramifié ou cyclique pouvant comprendre au moins un hétéroatome (O,S) ou une fonction ester (-COO-) ; et le groupement alkyle ayant de préférence de 1 à 12 atomes de carbones et étant linéaire, ramifié ou cyclique. Avantageusement, le composé polymérisable par voie radicalaire peut être choisi parmi les acrylates et méthacrylates d’alkyles et de cycloalkyles tels que l’acide acrylique, l’acrylate de méthyle, l’acrylate d’éthyle, l’acrylate de n-propyle, l’acrylate d’isopropyle, l’acrylate d’allyle, l’acrylate de n-butyle, l’acrylate d’isobutyle, l’acrylate de t-butyle, l’acrylate de n-hexyle, l’acrylate de n-octyle, l’acrylate d’isooctyle (SR440 commercialisé par la société SARTOMER), l’acrylate de 2-éthylhexyle, l’acrylate de n-décyle, l’acrylate d’isodecyle (SR395 commercialisé par SARTOMER), l’acrylate de lauryle (SR335 commercialisé par SARTOMER), l’acrylate de tridécyle (SR489 commercialisé par la société SARTOMER), l’acrylate d’alkyle en C12-C14 (SR336 commercialisé par SARTOMER), l’acrylate de n-octadecyle (SR484 commercialisé par la société SARTOMER), l’acrylate d’alkyle en C16-C18 (SR257C commercialisé par la société SARTOMER), l’acrylate de cyclohexyle, l’acrylate de t-butyle cyclohexyle (SR217 commercialisé par la société SARTOMER), l’acrylate de 3,3,5-triméthyl cyclohexyle (SR420 commercialisé par la société SARTOMER), l’acrylate d’isobornyle (SR506D commercialisé par la société SARTOMER), l’acide méthacrylique, le méthacrylate de méthyle, le méthacrylate d’éthyle, le méthacrylate de n-propyle, le méthacrylate d’allyle, le méthacrylate d’isopropyle, le méthacrylate de n-butyle, le méthacrylate d’isobutyle, le méthacrylate de t-butyle, le méthacrylate de cyclohexyle, le méthacrylate de n-hexyle, le méthacrylate de n-octyle, le méthacrylate d’isooctyle, le méthacrylate de 2-éthylhexyle, le méthacrylate d’isobornyle, le méthacrylate de n-décyle, le méthacrylate d’isodécyle, le méthacrylate de n-dodécyle, le méthacrylate de tridécyle et des mélanges de ceux-ci. Des composés particulièrement préférés sont l’acrylate de méthyle, l’acrylate d’éthyle, l’acrylate de butyle, l’acrylate de 2-éthylhexyle, le méthacrylate de méthyle, le méthacrylate d’éthyle, le méthacrylate de butyle et le méthacrylate de 2-éthylhexyle. De plus, le composé polymérisable par voie radicalaire peut être choisi parmi les acrylates et méthacrylates comprenant des hétéroatomes, c’est-à-dire des acrylates et méthacrylates qui comportent au moins un atome qui n’est pas un carbone ou hydrogène dans le groupe de la partie d’alcool de l’ester (sans prendre en compte les atomes du groupe ester lui-même). De préférence, l’atome est un oxygène. Ainsi, le composé polymérisable par voie radicalaire peut être choisi parmi l’acrylate de tétrahydrofurfuryle (SR285 commercialisé par la société SARTOMER), le méthacrylate de tétrahydrofurfuryle (SR203H commercialisé par la société SARTOMER), l’acrylate de glycidyle, l’acrylate de 2-hydroxyéthyle, l’acrylate de 2- et 3-hydroxypropyle, l’acrylate de 2-méthoxyéthyle, l’acrylate de 2-éthoxyéthyle, l’acrylate de 2- et 3-éthoxypropyle, l’acrylate de 2-(2-éthoxyéthoxy)éthyle (SR256 commercialisé par la société SARTOMER), l’acrylate de méthoxy-polyéthylène glycol (comprenant de préférence 2 à 8 motifs (éthoxy) de répétition), l’acrylate de polyéthylène glycol (comprenant de préférence 2 à 8 motifs (éthoxy) de répétition), l’acrylate de polypropylène glycol (comprenant de préférence 2 à 8 motifs (propoxy) de répétition), l’acrylate de polycaprolactone (SR495B commercialisé par la société SARTOMER), l’acrylate de 2-phénoxyéthyle (SR339C commercialisé par la société SARTOMER), l’acrylate de 2-[2-[2-(2-phénoxyéthoxy)éthoxy]éthoxy]éthyle (SR410 commercialisé par la société SARTOMER), l’acrylate de 2-[2-[2-(2-nonylphénoxyéthoxy)éthoxy]éthoxy]éthyle (SR504D commercialisé par la société SARTOMER), l’acrylate de triméthylolpropane formal cyclique (SR531 commercialisé par la société SARTOMER), l’acrylate de glycérol formal cyclique, l’acrylate de 2-[2-[2-(2-dodecyloxyéthoxy)éthoxy]éthoxy]éthyle (SR9075 commercialisé par la société SARTOMER), le méthacrylate de glycidyle, le méthacrylate de 2-hydroxyéthyle, le méthacrylate de 2- et 3-hydroxypropyle, le méthacrylate de 2-méthoxyéthyle, le méthacrylate de 2-éthoxyéthyle, , le méthacrylate de 2- et 3-éthoxypropyle, le méthacrylate de 2-(2-éthoxyéthoxy)éthyle, le méthacrylate de méthoxy-polyéthylène glycol (comprenant de préférence 2 à 8 motifs (éthoxy) de répétition), le méthacrylate de polyéthylène glycol (comprenant de préférence 2 à 8 motifs (éthoxy) de répétition), le méthacrylate de polypropylène glycol (comprenant de préférence 2 à 8 motifs (propoxy) de répétition), le méthacrylate de triméthylolpropane formal cyclique, le méthacrylate de glycérol formal cyclique (VISIOMER ® GLYFOMA commercialisé par la société EVONIK) et des mélanges de ceux-ci. Les acrylates et méthacrylates d’éthylène glycol, diéthylène glycol, triméthylpropane, thiéthylène glycol, tétraéthylène glycol, dipropylène glycol, triopropylène glycol, tétrapropylène glycol, pentapropylène peuvent également être utilisés. Des composés particulièrement préférés sont l’acrylate de 2-hydroxyéthyle, l’acrylate de 2-hydroxypropyle, l’acrylate de polycaprolactone, le méthacrylate de 2-hydroxyéthyle, le méthacrylate de 2-hydroxypropyle et le méthacrylate de polycaprolactone. Des composés diacrylates et diméthacrylates peuvent aussi être utilisés dans le cadre de cette invention. De tels composés incluent le diacrylate d’éthylène glycol, le diacrylate de 1,3-butylène glycol, le diacrylate de 1,4-butanediol, le diacrylate de 1,6-hexanediol (SR238 commercialisé par la société SARTOMER), le diacrylate de 3-méthyl-1,5-pentanediol (SR341 commercialisé par la société SARTOMER), le diacrylate de cyclohexanediméthanol, le diacrylate de néopentyle glycol, le diacrylate de 1,10-décanediol (SR595 commercialisé par la société SARTOMER), le diacrylate de tricyclodecanediméthanol (SR833S commercialisé par la société SARTOMER), le diacrylate d’esterdiol (SR606A commercialisé par SARTOMER), les diacrylates aliphatiques alkoxylés tels que le diacrylate de diéthylène glycol, le diacrylate de triéthylène glycol (SR272 commercialisé par la société SARTOMER), le diacrylate de dipropylène glycol (SR508 commercialisé par la Société SARTOMER), le diacrylate de tripropylène glycol (SR306 commercialisé par la société SARTOMER), le diacrylate de tétraéthylène glycol (SR268G commercialisé par la société SARTOMER), les diacrylates de cyclohexanediméthanol éthoxylés et/ou propoxylés, les diacrylates de hexanediol éthoxylés et/ou propoxylés, les diacrylates de néopentyle glycol éthoxylés et/ou propoxylés, le diacrylate de néopentyle glycol hydroxypivalate modifié caprolactone, le diacrylate de dipropylène glycol, le diacrylate de bisphénol A éthoxylé (3) (SR349 commercialisé par la Société SARTOMER), le diacrylate de bisphénol A éthoxylé (10) (SR602 commercialisé par la société SARTOMER), le diacrylate de bisphénol A éthoxylé (30), le diacrylate de bisphénol A éthoxylé (40), le diacrylate de polyéthylène glycol (200) (SR259 commercialisé par la société SARTOMER), le diacrylate de polyéthylène glycol (400) (SR344 commercialisé par la société SARTOMER), le diacrylate de polyéthylène glycol (600) (SR610 commercialisé par la société SARTOMER), les diacrylates de néopentyle glycol propoxylés, le diméthacrylate d’éthylène glycol, le diméthacrylate de 1,3-butylène glycol, le diméthacrylate de 1,4-butanediol, le diméthacrylate de 1,6-hexanediol, le diméthacrylate de 3-méthyl-1,5-pentanediol, le monométhacrylate de 1,6-hexanediol mono acrylate, le diméthacrylate de cyclohexanediméthanol, le diméthacrylate de néopentyle glycol, le diméthacrylate de tricyclodecanediméthanol, les méthacrylates aliphatiques alkoxylés tels que le diméthacrylate de triéthylène glycol, le diméthacrylate de tripropylène glycol, le diméthacrylate de tétraéthylène glycol, les diméthacrylates de cyclohexanediméthanol éthoxylés et/ou propoxylés, les diméthacrylates de hexanediol éthoxylés et/ou propoxylés, les diméthacrylates de néopentyle glycol éthoxylés et/ou propoxylés, le diméthacrylate de néopentyle glycol hydroxypivalate modifié caprolactone, le diméthacrylate de diéthylène glycol, le diméthacrylate de dipropylène glycol, le diméthacrylate de tripropylène glycol, le diméthacrylate de bisphénol A éthoxylé (10), le diméthacrylate de bisphénol A éthoxylé (3), le diméthacrylate de bisphénol A éthoxylé (30), le diméthacrylate de bisphénol A éthoxylé (40), le diméthacrylate de polyéthylène glycol (200), le diméthacrylate de polyéthylène glycol (400), le diméthacrylate de polyéthylène glycol (600), les diméthacrylates de néopentyle glycol éthoxylés et/ou propoxylés et les mélanges de ceux-ci. Des composés triacrylates et triméthacrylates peuvent aussi être utilisés dans le cadre de cette invention. Tels composés incluent le triméthacrylate de glycérol, le triacrylate de glycérol, les triacrylates de glycérol éthoxylés et/ou propoxylés, le triacrylate de triméthylolpropane (SR351 commercialisé par la société SARTOMER), les triacrylates de triméthylolpropane éthoxylés et/ou propoxylés, le triacrylate de pentaérythritol (SR444D commercialisé par la société SARTOMER), les triacrylates de triméthylolpropane éthoxylés et/ou propoxylés, le triméthacrylate de triméthylolpropane, et le triacrylate de tris(2-hydroxyéthyl)isocyanurate (SR368 commercialisé par la société SARTOMER), le triméthacrylate de tris(2-hydroxyéthyl)isocyanurate, les triméthacrylates de glycérol éthoxylés et/ou propoxylés, les triméthacrylates de triméthylolpropane éthoxylés et/ou propoxylés, et le triméthacrylate de pentaérythritol. Des composés comprenant plus de trois groupements acrylate ou méthacrylate peuvent également être utilisés tels que par exemple le tétraacrylate de pentaérythritol (SR295 commercialisé par la société SARTOMER), le tétraacrylate de di-triméthylolpropane (SR355 commercialisé par la société SARTOMER), le pentaacrylate de di-pentaérythritol (SR399 commercialisé par la société SARTOMER), les tétraacrylates de pentaérythritol éthoxylés et/ou propoxylés, le tétraméthacrylate de pentaérythritol, le tétraméthacrylate de di-triméthylolpropane, le pentaméthacrylate de di-pentaérythritol et les tetraméthacrylates de pentaérythritol éthoxylés et/ou propoxylés. De plus, le composé polymérisable par voie radicalaire peut être choisi parmi des oligomères acryliques et méthacryliques tels que les uréthane-acrylates et uréthane-méthacrylates, les polyester-acrylates, les polyester-méthacrylates, les polybutadiène-acrylates (SR307 commercialisé par la société SARTOMER) et les polybutadiène-méthacrylates. Des composés préférés de cette catégorie sont par exemple les CN1963, CN1964, CN992, CN981, CN9001, CN9002, CN9012, CN9200, CN964A85, CN965, CN966H90, CN991, CN9245S, CN998B80, CN9210, CN9276, CN9209, PRO21596, CN9014NS, CN9800, CN9400, CN9167, CN9170A86, CN9761, CN9165A commercialisés par la société SARTOMER. Des composés polymérisables par voie radicalaire pouvant être utilisés dans le cadre de l’invention peuvent également inclure des acrylamides et méthacrylamides. Par exemple ces monomères peuvent être choisis parmi l’acrylamide, le méthacrylamide, le N-(hydroxyméthyl)acrylamide, le N-(hydroxyéthyl)acrylamide, le N-(isobutoxyméthyl)acrylamide, le N-(3-méthoxypropyl)acrylamide, le N- {tris(hydroxyméthyl)méthyl]acrylamide, le N-isopropylacrylamide, le N-[3-(diméthylamino)propyl]méthacrylamide, l’acrylamide de diacétone, le N,N'-méthylènediméthacrylamide, le N,N'-méthylènediacrylamide, le N,N'-(1,2-dihydroxyéthylène)bisméthacrylamide et le N,N'-(1,2-dihydroxyéthylène)bisacrylamide ainsi que parmi les acrylamides et méthacrylamides formés après réaction de l’acide acrylique ou méthacrylique (ou du chlorure d’acyle de cet acide) avec des (poly)amines primaires et/ou secondaires telles que le 1,3-diaminopropane, le N,N’-diméthyl-1,3-diaminopropane, le 1,4-diaminobutane, les polyamidoamines et les polyoxyalkylènepolyamines. Selon certains modes de réalisation, un seul composé polymérisable par voie radicalaire est présent dans la composition à être polymérisée. Selon d’autres modes de réalisation, plusieurs composés polymérisables par voie radicalaire sont présents dans la composition à être polymérisée. Le ou les composés polymérisables par voie radicalaire peuvent être présents dans la composition à une teneur massique de 10 à 100 %, et de préférence de 30 à 95 % par rapport à la masse totale de la composition. Cette teneur peut être par exemple de 10 à 15 % ; ou de 15 à 20 % ; ou de 20 à 25 % ; ou de 25 à 30 % ; ou de 30 à 35 % ; ou de 35 à 40 % ; ou de 40 à 45 % ; ou de 45 à 50 % ; ou de 50 à 55 % ; ou de 55 à 60 % ; ou de 60 à 65 % ; ou de 65 à 70 % ; ou de 70 à 75 % ; ou de 75 à 80 % ; ou de 80 à 85 % ; ou de 85 à 90 % ; ou de 90 à 95 % ; ou de 95 à 100 %. Procédé de polymérisation Le procédé de polymérisation selon l’invention comprend les étapes suivantes : la mise en contact d’un complexe borane-amine avec un composé alcène tels que décrits ci-contre pour obtenir un mélange réactionnel ; et la mise en contact d’une composition comprenant le au moins un composé polymérisable par voie radicalaire comprenant au moins une liaison éthylénique tel que décrit ci-contre avec le milieu réactionnel obtenu. A part le composé polymérisable par voie radicalaire, la composition peut également comprendre un ou plusieurs additifs choisis parmi les charges ou colorants, les solvants ou plastifiants, les stabilisants UV et thermiques, les absorbeurs d’humidité, les matériaux fluorescents et les agents de transfert. Les charges peuvent être choisies parmi le talc, le mica, le kaolin, la bentonite, les oxydes d'aluminium, les oxydes de titane, les oxydes de fer, le sulfate de baryum, la hornblende, les amphiboles, le chrysotile, le noir de carbone, les fibres de carbone, les silices fumées ou pyrogénées, les tamis moléculaires, le carbonate de calcium, la wollastonite, les billes de verre, les fibres de verre, ainsi que leurs combinaisons. Les charges peuvent également inclure des nanocharges, telles que les nanofibres de carbone, les nanotubes de carbone, etc. En ce qui concerne le plastifiant, celui-ci peut être choisi parmi ceux connus de l’homme du métier dans les industries de synthèse des polymères. Il peut être mentionné, par exemple, des plastifiants à base de phtalates, d’esters de polyol (tel que, par exemple, le tétravalénate de pentaérythritol, commercialisé par Perstop), d’huile époxydée, d’esters alkylsulfoniques de phénol (produit Mesamoll® commercialisé par la société LANXESS) et des mélanges de ceux-ci. Le solvant peut également être choisi parmi ceux connus de l’homme du métier dans les industries de synthèse des polymères. Il peut être cité à titre d’exemple le tétrahydrofurane (THF), l’hexane, l’acétonitrile, le DMSO ou encore l’éthanol. Les stabilisants UV peuvent être choisis parmi les benzotriazoles, les benzophénones, les amines dites encombrées telles que le hydroxytoluène butylé, le 4-methoxyphenol, le bis(2,2,6,6 tétraméthyl-4-pipéridyl)sébacéate, et leurs mélanges. On peut par exemple citer les produits TINUVIN® 328 ou TINUVIN™ 770 commercialisés par BASF. Le matériau fluorescent peut être par exemple du 2,5-thiophènediylbis(5-tert-butyl-1,3-benzoxazole) (Uvitex® OB). Les agents de transfert peuvent être choisis parmi le 1,8-Dimercapto-3,6-dioxaoctane (DMDO), le n-dodecylmercaptan (NDM) ou le n-octylmercaptan (NOM). Ces agents permettent de contrôler la masse moléculaire du polymère final. Les additifs peuvent être présents dans la composition à une teneur massique de 0,01 à 5 %, et de préférence de 0,01 à 3 % par rapport à la masse totale de la composition. Ainsi, les additifs peuvent notamment être présents dans la composition à une teneur massique de 0,01 à 0,1 % ; ou de 0,1 à 0,5 % ; ou de 0,5 à 1 % ; ou de 1 à 2,5 % ; ou de 2,5 à 5 %; ou de 5 à 10 % ; ou de 10 à 15 % ; ou de 15 à 20 % ; ou de 20 à 25 % ; ou de 25 à 30 %. La préparation du milieu réactionnel à partir de la composition comprenant le complexe borane-amine et le composé alcène peut être effectuée par simple mélange du complexe borane-amine (BH 3 -amine) et du composé alcène à une température allant de 20 à 60°C, et de préférence de 35 à 55°C. Ainsi, cette température peut notamment être de 20 à 25°C ; ou de 25 à 30°C ; ou de 30 à 35°C ; ou de 35 à 40°C ; ou de 40 à 45°C ; ou de 45 à 50°C ; ou de 50 à 55°C ; ou de 55 à 60°C pendant une durée pouvant aller de 1 minute à 24 heures. Le milieu réactionnel obtenu peut être introduit dans la composition à polymériser (composition comprenant le au moins un composé polymérisable par voie radicalaire comprenant au moins une liaison éthylénique). La mise en contact du mélange complexe borane-amine/alcène avec la composition à polymériser peut par exemple être effectuée par simple mélange. Ce mélange peut par exemple être effectué à température ambiante. Après l’étape d’introduction et de mise en contact du milieu réactionnel avec la composition à polymériser, le procédé selon l’invention peut comprendre une étape de chauffage du mélange obtenu de sorte à faciliter la polymérisation du(des) composé(s) polymérisable(s). Selon certains modes de réalisation, le chauffage peut être réalisé à une température de 20 à 100°C, et de préférence de 35 à 85°C. Ainsi, cette température peut notamment être de 20 à 25°C ; ou de 25 à 30°C ; ou de 30 à 35°C ; ou de 35 à 40°C ; ou de 40 à 45°C ; ou de 45 à 50°C ; ou de 50 à 55°C ; ou de 55 à 60°C ; ou de 60 à 65°C ; ou de 65 à 70°C ; ou de 70 à 75°C ; ou de 75 à 80°C ; ou de 80 à 85°C ; ou de 85 à 90°C ; ou de 90 à 95°C ; ou de 95 à 100°C. Selon des modes de réalisations préférés, le procédé de polymérisation selon l’invention est effectué en l’absence d’agents décomplexant pour décomplexer le borane et l’amine. Par « agent décomplexant » on entend un composé capable de réagir avec l’amine comprise dans le complexe borane-amine, afin de libérer le borane. Par exemple, l’agent décomplexant peut être un isocyanate, un acide de Lewis, un acide carboxylique, un acide minéral, un acide phosphonique, un acide sulfonique un chlorure d’acyle, un anhydride, un aldéhyde, un composé 1,3 dicarbonylé et un époxyde. De préférence, le procédé de polymérisation selon l’invention est effectué en absence de composé isocyanate. La polymérisation du composé polymérisable par voie radicalaire peut avoir une durée de 15 minutes à 3 jours, et de préférence de 30 minutes à 2 jours. Le procédé de polymérisation selon l’invention permet l’obtention de polymères ayant une masse molaire moyenne en nombre de 1000 à 2 000 000 g/mol, de préférence de 1000 à 500 000 g/mol et de préférence de 1000 à 250 000 g/mol. La masse moléculaire moyenne en nombre peut être mesurée par chromatographie par perméation de gel (CPG). L’invention fournit ainsi une composition polymérisable comprenant au moins un composé polymérisable par voie radicalaire (tel que décrit ci-dessus) et une composition alcène/complexe borane-amine (BH 3 -amine) obtenu comme décrit ci-dessus. Cette composition est dépourvue d’agents décomplexant pour décomplexer le borane et l’amine. En d’autres termes, la composition polymérisable comprend la composition décrite ci-dessus comprenant le composé polymérisable par voie radicalaire et la composition alcène/complexe borane-amine et elle peut être formée en mélangeant la composition à être polymérisée décrite ci-dessus comprenant le composé polymérisable par voie radicalaire avec la composition alcène/complexe borane-amine. EXEMPLES Les exemples suivants illustrent l'invention sans la limiter. Exemple 1 Dans cet exemple, différents composés alcènes sont utilisés pour la polymérisation du méthacrylate de méthyle en utilisant un milieu réactionnel comprenant un complexe borane-amine et un composé alcène. La polymérisation est effectuée à partir d’une composition comprenant 100 % de méthacrylate de méthyle à 60°C et avec une teneur molaire de 1 % de complexe borane-amine par rapport à la masse du méthacrylate de méthyle. L’amine utilisée et la N-éthyl diisopropylamine. Plus particulièrement, dans un premier temps, le complexe borane-N-éthyl diisopropylamine est mélangé avec le composé alcène à température ambiante et le milieu réactionnel obtenu est mélangé avec la composition comprenant le monomère méthacrylique, avant chauffage à 60°C. Le tableau ci-dessous comprend différents composés alcènes utilisés pour l’obtention du milieu réactionnel (réactions 1 à 5). Par « temps de réaction » on entend la durée de polymérisation du moment où le composé polymérisable est mélangé au milieu réactionnel jusqu’à la formation du polymère (Le polymère formé se trouve dans un état solide alors que le mélange initial du milieu réactionnel avec le composé polymérisable se trouve dans un état liquide). On constate que le procédé selon l’invention permet la synthèse de polymères méthacryliques de manière efficace en utilisant différents alcènes. Exemple 2 Ensuite, la polymérisation du styrène selon le procédé de l’invention est étudiée. Le tableau ci-dessous comprend différents composés alcènes utilisés pour l’obtention du milieu réactionnel (réactions 6 à 10). Comme mentionné ci-dessus, la polymérisation est effectuée avec 1 % de complexe organoborane-amine et à une température de 60°C. On constate que le procédé selon l’invention permet la synthèse des polymères styréniques de manière efficace en utilisant des différents complexes borane-amine. Procédé de polymérisation d’au moins un composé polymérisable par voie radicalaire comprenant au moins une liaison éthylénique comprenant les étapes suivantes : la mise en contact d’un complexe borane BH 3 -amine avec un composé alcène pour obtenir un milieu réactionnel; et la mise en contact d’une composition comprenant le au moins un composé polymérisable par voie radicalaire comprenant au moins une liaison éthylénique avec le milieu réactionnel obtenu; ledit composé alcène étant choisi parmi : -1- un composé alcène de formule générale [Chem 1] R 11 représentant un groupement comprenant de 3 à 31 atomes de carbone choisi parmi un groupement alkyle linéaire ou ramifié, un groupement arylalkyle, un groupement cycloalkyle, un groupement -OR 12 , un groupement -SR 12 et un groupement -SiR 13 R 14 R 15 ; R 12 étant choisi parmi un groupement alkyle linéaire ou ramifié, un groupement arylalkyle, un groupement cycloalkyle, un groupement acyle ou un groupement -COR 16 ; R 13 , R 14 , R 15 étant choisis, indépendamment les uns des autres, parmi un groupement alkyle linéaire ou ramifié, un groupement aryle, un groupement cycloalkyle ou un groupement alkoxy ;-2- un composé alcène de formule générale [Chem 2] R 11 représentant un groupement comprenant de 3 à 31 atomes de carbone choisi parmi un groupement alkyle linéaire ou ramifié, un groupement arylalkyle, un groupement cycloalkyle, un groupement -OR 12 , un groupement -SR 12 et un groupement -SiR 13 R 14 R 15 ; R 12 étant choisi parmi un groupement alkyle linéaire ou ramifié, un groupement arylalkyle, un groupement cycloalkyle ou un groupement acyle ; R 13 , R 14 , R 15 étant choisis, indépendamment les uns des autres, parmi un groupement alkyle linéaire ou ramifié, un groupement aryle, un groupement cycloalkyle ou un groupement alkoxy ; et/ou -3- un composé alcène de formule générale [Chem 3] X étant un atome d’oxygène, un atome de soufre ou un radical divalent -CH 2 - formant pont ; n étant un nombre entier de 2 à 10 ; et R 17 et R 18 représentant, indépendamment l’un de l’autre, un atome d’hydrogène, un groupement alkyle linéaire ou ramifié comprenant de 1 à 10 atomes de carbone, un groupement alcène linéaire ou ramifié comprenant de 1 à 10 atomes de carbone ou un radical divalent -CH 2 -formant pont avec le cycle. Procédé de polymérisation selon la revendication 1, dans laquelle l’amine est choisie parmi la diisopropylamine, la N-méthyl diisopropylamine, la N-éthyl diisopropylamine, la dicyclohexylamine, la N-méthyl dicyclohexylamine, la N-éthyl dicyclohexylamine, la di-sec-butylamine, la di-tert-butylamine, le 1,1,1,3,3,3-hexamethyldisilazane, le N-méthyl-1,1,1,3,3,3-hexamethyldisilazane, le N-éthyl-1,1,1,3,3,3-hexamethyldisilazane, la 2,6-diméthylpiperidine, la N-méthyl-2,6-diméthylpiperidine, la N-éthyl-2,6-diméthylpiperidine, le 7-azabicyclo[2.2.1]heptane, le N-éthyl-7-azabicyclo[2.2.1]heptane, le 1-azabicyclo[2.2.2]octane et les combinaisons de celles-ci. Procédé selon l’une quelconque des revendications précédentes, dans laquelle le composé polymérisable par voie radicalaire est choisi parmi un monomère styrénique, un monomère acrylique, un monomère méthacrylique et les combinaisons de ceux-ci ; préférentiellement le composé polymérisable par voie radicalaire est choisi parmi un acrylate, un acide acrylique, un acrylamide, un acrylonitrile, un méthacrylate, un acide méthacrylique, un méthacrylamide, un méthacrylonitrile et les combinaisons de ceux-ci. Procédé selon l’une quelconque des revendications précédentes, dans laquelle le composé alcène est choisi parmi le décène, l’octène, l’allyl triméthylsilane, le tert-butylvinyléther, le 4-bromo-1-butène, le vinyltrimethoxysilane, et le vinyltriethoxysilane. Procédé selon l’une quelconque des revendications précédentes, dans laquelle le complexe borane BH 3 -amine et le composé alcène sont ajoutés avec un ratio molaire de 1:1 à 1:20 et préférentiellement de 1:3 à 1:10. Procédé selon l’une quelconque des revendications précédentes, dans laquelle le composé polymérisable par voie radicalaire a une teneur massique de 10 à 99 % ; préférentiellement de 30 à 95 % ; par rapport à la composition. Procédé selon l’une quelconque des revendications précédentes, ledit procédé étant effectué en absence d’agents décomplexant pour décomplexer le borane et l’amine ; préférentiellement en absence de composés isocyanates. Procédé selon l’une quelconque des revendications précédentes, comprenant en outre une étape de chauffage après la mise en contact du complexe borane BH 3 -amine avec le composé alcène ; préférentiellement une étape de chauffage effectuée à une température de 20 à 60°C, très préférentiellement de 35 à 55°C. Procédé selon l’une quelconque des revendications précédentes, comprenant en outre une étape de chauffage après la mise en contact du milieu réactionnel avec la composition comprenant au moins un composé polymérisable ; préférentiellement une étape de chauffage est effectuée à une température de 20 à 100°C, très préférentiellement de 35 à 85°C.